(57)【要約】【課題】磁気記録媒体の記録面のエンボスメントを減少しながら、磁気記録媒体の耐久性および摩擦特性を改善するべく構成された裏側を有する磁気記録媒体を提供する。【解決手段】基材と、磁気側と、裏側と、を含む磁気記録媒体。基材は、第１の表面と、第１の表面の逆側の第２の表面を画定している。磁気側は、基材の第１の表面に形成されていて、記録面を画定している。裏側は、基材の第２の表面にコートされ、記録面のエンボスメントを減少するように構成されている。裏側は、基材の逆側の裏側表面を画定している。裏側表面のスキューは約０．５未満、尖度は約４．０未満である。【選択図】図３
2006331625.tif 000002
【特許請求の範囲】
【請求項１】
第１の表面と、前記第１の表面の逆側の第２の表面とを画定している基材と、
前記基材の前記第１の表面に延在していて、記録面を画定している磁気側と、
前記基材の前記第２の表面に延在していて、前記基材と逆側の裏面を画定している、尖度が３．５以下である裏側と、
を含む磁気記録テープ。
【請求項２】
前記裏面の山から谷までの高さが３００ｎｍ未満である請求項１記載のテープ。
【請求項３】
前記裏面の平均山高さが２００ｎｍ未満である請求項１記載のテープ。
【請求項４】
前記磁気記録テープの、前記磁気記録テープの実質的に全長に沿ったスカート信号対雑音比が約０．２相対ｄＢを超える請求項１に記載のテープ。
【請求項５】
前記磁気記録テープの全長に沿った任意の第１の位置で測定した第１のスカート信号対雑音比が、前記磁気記録テープの前記全長に沿った任意の第２の位置で測定した第２のスカート信号対雑音比と、約０．５ｄＢ未満異なる請求項１に記載のテープ。
【請求項６】
前記裏側が、全体の平均サイズが３０ｎｍ未満またはこれに等しい複数のカーボンブラック粒子を含む請求項１に記載のテープ。
【発明の詳細な説明】
【技術分野】
【０００１】
本発明は、磁気記録媒体のピッチングまたはエンボスメントを減少するよう構成された裏側を有する磁気テープのような磁気記録媒体に関する。特に、裏側は、磁気記録媒体の記録面のピッチングまたはエンボスメントを減少するように構成されている。
【背景技術】
【０００２】
磁気記録媒体は、オーディオテープ、ビデオテープ、コンピュータテープ、ディスク等に広く用いられている。磁気媒体は、記録層として薄い金属層を用いたり、記録層として微粒子磁気化合物を含んでいる。記録媒体の後者の種類は、バインダー中に分散され基材にコートされた強磁性酸化鉄、酸化クロム、強磁性合金粉末等のような微粒子材料を用いるものである。一般的に、磁気記録媒体は、非磁気基材（例えば、磁気記録テープ用途のフィルム）の少なくとも１つの表面にコートされた磁気側を含む。ある設計において、磁気側は、非磁気基材上に直接、単一層として形成される。他のやり方では、基材上にコートされた下部支持層と、下部支持層にコートされた薄い磁気記録層とを含む二重層磁気側構造が用いられている。この２枚の層は、同時または逐次に形成することができる。支持層は、一般的に非磁性であり、通常は、バインダー中に分散された非磁性粉末から構成されている。逆に、磁気記録層は、バインダー系に分散された１種類以上の金属粒子粉末または顔料を含んでいる。
【０００３】
磁気テープは、磁気記録媒体の耐久性、電気伝導度およびトラッキング特性を改善するために、非磁気基材の逆側に適用された裏側コーティングも有している。裏側コーティングは、一般的に、好適な溶剤と組み合わせられ、均一な混合物を作成されて、基材にコートされる。コートされた基材を乾燥して、所望であればカレンダ加工して、硬化する。裏側コーティングの処方はまた、バインダー系中の顔料も含む。
【０００４】
一般的な裏側には、製造中および使用中の裏側の耐久性および摩擦特性を一般に改善するために、分散された大きな粒子により平滑な背景を形成するよう構成された粒子サイズを有するカーボンブラックまたはその他材料を含む。例えば、図１に、曲げた磁気記録テープの形態にある従来技術の磁気記録媒体１０の一部を示す。磁気記録テープを曲げると、単一長さの磁気記録テープが包まれて、第１の曲げ部１２と、第１の曲げ部１２周囲に延在している第２の曲げ部１４とを画定している。曲げ部１２および１４のそれぞれの一部を図１に示す。磁気記憶テープ１０の他の曲げ部は、第２の曲げ部１４周囲に延在し、かつ／または第１の曲げ部１２の下に延在している。各曲げ部１２および１４は、記録すなわち前表面１６と、記録面１６の逆側の裏側すなわち裏面１８とを画定している。図示する通り、裏側表面１８の特徴は、例証のために大幅に誇張してある。曲げると、第２の曲げ部１４の裏側表面１８は、第１の曲げ部１２の記録面１６と整合する。
【０００５】
一般的な磁気記録媒体は、比較的平滑な一般特性により定義される二峰性粗さを有する裏側表面１８を含んでおり、摩擦を減少し、耐久性を増大するために、複数の比較的大きな粒子が分散されている。裏側表面１８の二峰性粗さは、複数の山２０と谷２２を画定している。第２の曲げ部１４は、曲げると、第１の曲げ部１２の上または周囲に延在するため、第２の曲げ部１４の山２０は、第１の曲げ部１２の前表面１６と接触し、谷２２および裏側表面１８のその他の領域は、第１の曲げ部１２と実質的に接触しない。
【０００６】
これを念頭におくと、近接する曲げ部１２と１４の間の接触領域は限定されており、曲げ部１２と１４の間、および使用中の磁気記録テープ１０とリード／ライト機構との間の摩擦を減少する役割を果たす。場合によっては、第２の曲げ部１４の山２０と、第１の曲げ部１２の前表面１６との間の相互作用によって、山２０が、第１の曲げ部１２の前表面１６にインプリントまたはその他伝達される。前表面１６に規定されたインプリント、ピットまたはエンボスメントは、磁気記録テープ１０の記録特性を損なう可能性がある。上記を念頭におくと、磁気記録媒体の記録面のエンボスメントを減少しながら、磁気記録媒体の耐久性および摩擦特性を改善するべく構成された裏側を有する磁気記録媒体を作成するのが望ましい。
【発明の開示】
【課題を解決するための手段】
【０００７】
本発明の一態様は、磁気記録媒体に関する。磁気記録媒体は、基材と、磁気側と、裏側と、を含む。基材は、第１の表面と、第１の表面の逆側の第２の表面を画定している。磁気側は、基材の第１の表面に形成されていて、記録面を画定している。裏側は、基材の第２の表面にコートされ、記録面のエンボスメントを減少するように構成されている。裏側は、基材の逆側の裏側表面を画定している。裏側表面のスキューは約０．５未満、尖度は約４．０未満である。
【０００８】
本発明の他の態様は、磁気記録媒体に関する。磁気記録媒体は、基材と、磁気側と、裏側と、を含む。基材は、第１の表面と、第１の表面の逆側の第２の表面を画定している。磁気側は、基材の第１の表面にコートされていて、記録面を画定している。裏側は、基材の第２の表面にコートされ、記録面のエンボスメントを減少するように構成されている。裏側は、基材の逆側の裏側表面を画定している。裏側表面のスキューは約０．５未満、山から谷までの粗さは約３２５ｎｍ未満である。
【０００９】
本発明の他の態様は、磁気記録媒体に関する。磁気記録媒体は、基材と、磁気側と、裏側と、を含む。基材は、第１の表面と、第１の表面の逆側の第２の表面を画定している。磁気側は、基材の第１の表面にコートされていて、記録面を画定している。裏側は、基材の第２の表面にコートされ、記録面のエンボスメントを減少するように構成されている。裏側は、基材の逆側の裏側表面を画定している。裏側表面の尖度は約４．０未満、平均山高さは約２００ｎｍ未満である。
【００１０】
以下の図面を参照することにより、本発明の実施形態をよりよく理解できるであろう。図面の構成要素は必ずしも互いに縮尺は合っていない。同じ参照符号は対応の類似部分を示している。
【発明を実施するための最良の形態】
【００１１】
以下の詳細な説明において、特定の実施形態が記載されており、本発明を実施する例を示している。他の実施形態を用いたり、構造上または論理的な変更を本発明の範囲から逸脱することなく行えるものと考えられる。従って、以下の詳細な説明は、本発明の特定の実施形態を記載しているが、これに限られるものではない。本発明の範囲は添付の特許請求の範囲により定義される。
【００１２】
図面に戻ると、図２には、磁気記録媒体３０の概略断面図が示されている。磁気記録媒体３０は、一般に基材３２と、磁気側３４と、裏側またはバックコート３６と、を含む。基材３２は、第１すなわち上面３８と、上面３８の逆側の裏すなわち下面４０とを画定している。磁気側３４は、一般に基材３２の上面３８に延在し、接合されている。磁気側３４は、記録可能な材料を磁気記録媒体３０に提供する。裏側３６は、一般に基材３２の下面４０に沿って延在し、接合されている。従って、裏側３６は、基材３２の逆側の外側すなわち裏側表面４２を画定している。裏側３６は、一般に磁気記録媒体３０に支持を与え、更なる耐久性を付与する。一実施形態において、磁気記録媒体３０は磁気記録テープである。
【００１３】
磁気記録媒体３０は、一般に改善された信号対雑音比を与え、従来の媒体に比べてエラー率特性を減少させる。より具体的には、磁気記録媒体３０は、記録面５６のピッチングまたはエンボスメントを減少することにより改善された信号およびエラー特性を示す。一実施形態において、改善された特性としては、信号対雑音比およびスモールエラー率が挙げられる。一実施形態において、磁気記録媒体３０はまた、従来の媒体に比べて、磁気記録媒体３０の長さに沿って、信号対雑音比およびスモールエラー率の変化も減少させる。
【００１４】
基材
基材３２は、磁気記録テープ支持体として有用な任意の従来の非磁気基材である。磁気記録媒体３０に有用な基材材料の例としては、ポリエチレンテレフタレート（ＰＥＴ）、ポリエチレンナフタレート（ＰＥＮ）、ポリエチレンテレフタレートとポリエチレンナフタレートの混合物のようなポリエステル、ポリオレフィン（例えば、ポリプロピレン）、セルロース誘導体、ポリアミドおよびポリイミドが挙げられる。一例として、ポリエチレンテレフタレートまたはポリエチレンナフタレートが基材３２として好ましく用いられる。通常、基材３２は、細長いテープ形態にあるか、または細長いテープ形態へと後に切断されるよう構成された細長いシートである。
【００１５】
磁気側
磁気側３４は、二重層構造または単一層構造のどちらかで形成されている。磁気側３４が二重層構造で形成されている一実施形態において、磁気側３４は、支持すなわち下層５０と磁気記録すなわち上層５２とを含んでいる。支持層５０は、基材３２の上面３８に延在し、接合されている。支持層５０は、基材３２の上面３８の逆側の上面５４を画定している。磁気記録層５２は、支持層５０の上面５４に延在し、接合されている。磁気記録層５２は、それ自体で、支持層５０の逆側の外側すなわち記録面５６を画定している。「層」と「コーティング」という用語は、本明細書において、コートされた組成物を指すのに区別なく用いられる。他の実施形態において、磁気側３４は、支持層５０が排除され、磁気層４２が基材３２に直接接合された単一層構造から形成されている。一実施形態において、磁気側３４は、基材３２の逆側の記録面５６を画定する１層以上の層の好適な組み合わせにより形成されている。
【００１６】
支持層５０は、本質的に非磁性であり、一実施形態において、非磁性または軟磁性粉末と樹脂バインダー系とを含む。本明細書において用いる「軟磁性粉末」という用語は、飽和保磁力が約３００エルステッド未満の磁気粉末のことを指す。本質的に非磁気の支持層５０を形成することにより、磁気記録層５２の電磁特性は実質的に悪影響を受けない。しかしながら、実質的に悪影響を受けない範囲まで、支持層３０は少量の磁気粉末を含有していてもよい。一実施形態において、支持層３０はまた、少なくとも１種類の主要顔料材料、導電性カーボンブラック、研磨材またはヘッドクリーニング剤、バインダー樹脂、ヘッドクリーニング剤バインダー、手入れ処理剤（ｓｅｒｖｉｃｅ  ｔｒｅａｔｍｅｎｔ  ａｇｅｎｔ）、潤滑剤、ステアリン酸および／または溶剤も含んでいてよい。支持層５０の材料を混合し、続いて、支持層５０を基材３２の上面３８にコートする。
【００１７】
一実施形態において、磁気記録層５２は、磁気顔料、研磨材またはヘッドグリーニング剤、バインダー系、１種類以上の潤滑剤、従来の界面活性剤または湿潤剤、および／または１種類以上の溶剤の分散液を含む。磁気顔料の分散液は、金属鉄および／または鉄の合金を含み、一般に信頼および耐久性のある表面を記録記憶データに与えるように構成される。磁気記録層５２の材料を混合し、支持層５０の上面５４にコートする。一実施形態において、信号対雑音比を増大し、磁気記録媒体３０のエラー率を減少するために構成された特性を備えた記録面５６を与えるために、磁気記録層５２は支持層５０に適用される。
【００１８】
裏側
裏側３６は、磁気記録媒体３０の耐久性、および磁気記録媒体３０とリード／ライト機構との間の摩擦量を改善するために構成されている。裏側３６は、主に、カーボンブラック、アルミナ、二酸化ケイ素、二酸化チタン等といった１つ以上の磁気または非磁気粒子からなる。それゆえ微粒子は、適切なバインダー、界面活性剤、バインダー系を形成する補助粒子および溶剤と共にインクとして分散される。一実施形態において、バインダー系は、適宜、コーティング剛性を修正するために適切にブレンドされたポリウレタン樹脂およびニトロセルロールのうち少なくとも１種類を含む。
【００１９】
一実施形態において、裏側３６は、適切なバインダー樹脂と組み合わせられたカーボンブラック粒子を含む。一例において、磁気記録媒体３０の裏側３６は、裏側３６の合計組成物重量に基づいて、単位重量当たり約２０〜約５０パーセント、より好ましくは単位重量当たり約３０〜約４０パーセントのカーボン粒子を含む。
【００２０】
裏側３６は、従来技術において一般的な二峰性裏側表面１８（図１）に比べて比較的ランダムな裏側表面４２（例えば、ガウス表面に近づく表面）を提供するように構成されている。これを考慮すると、裏側３６のカーボンブラック粒子は実質的に均一なサイズである。一実施形態において、カーボンブラック粒子は、一次粒子または平均粒子サイズが約１０ｎｍ〜約３０ｎｍ、より好ましくは約１５ｎｍ〜約２５ｎｍの１つ以上の群から選択されるため、カーボンブラック粒子は、本出願の目的についてサイズが略均一である。一実施形態において、カーボンブラック粒子の平均一次粒子サイズは約１００ｎｍ未満である。一実施形態において、実質的に均一な粒子を用いると、主面が平滑になるように特に構成されていないため、実際に、従来技術よりも全体が粗い表面として裏側表面４２が提供される。しかしながら、一般に大きな粒子を裏側３６に用いないため、裏側表面４２は、記録面５６に形成されたピットまたはエンボスメントの数および／または優占度を減少する。
【００２１】
更に図３を参照すると、製造プロセスの一部および使用中周期的に磁気記録媒体３０自体が円形に曲げられている。これを考慮して、曲げるとき、単一な長さの磁気記録媒体３０が曲げられて、第１の曲げ部６０と、第１の曲げ部６０周囲に曲げられた第２の曲げ部６２とを画定する。各曲げ部６０および６２は、記録面５６の逆側の山６４と谷６６を有する裏面４２を画定している。図３に示す通り、山６４と谷６６は、例証の目的のためのみで誇張されている。山６４は、一般に二峰性裏側表面に見られる山ほどは高くない（例えば、図１の山２０を参照）。
【００２２】
このやり方で、多数の山４４が比較的低く均一な高さで提供されるため、比較的大きな複数の山６４が近接する曲げ部６０または６２の記録面５６と接触する。記録面５６と接触する多数の山６４は、近接する記録面５６と接触する表面積の広い裏側表面４２を提供する。近接する記録面５６と接触する裏側表面４２の大きな表面積は、広い面積の記録面５６にわたって、裏側３６から近接する記録面５６まで移動する荷重を分配する役割を果たす。従来技術におけるような記録面５６の小さな局所領域でなく、記録面積５６の大きな領域に荷重を分配すると、近接する曲げ部６２の裏側表面４２と接触する記録面５６の各点には、より小さな部分の負荷がかかる。
【００２３】
エンボスメントまたはピットは、記録面５６に沿った不連続な点に力（すなわち、負荷）をかけるため、記録面５６と同様に記録面に一般に形成される。特に、裏側表面４２の山６４は、上述した通り、曲げて、近接する記録面５６に対して一般にプレスすると、記録面５６と接触する。圧力によって、ピットまたはエンボスメントが記録面５６に形成されて、信号対雑音比を減少し、磁気記録媒体３０への書き込み、および磁気記録媒体３０からの読み出しにおけるエラーが増大する。上記を考慮すると、近接する裏側表面４２と接触する記録面５６の各領域は、従来技術の磁気記録媒体（図１に示す磁気記録媒体１０のような）に比べて比較的小さな負荷を有するため、記録面５６に形成されるピットまたはエンボスメントの数が減少し、かつ／または形成されるピットまたはエンボスメントがあまり目立たない。特に、記録面５６に形成されるピットまたはエンボスメントは、従来技術の記録面に形成されたピットまたはエンボスメントとは反対に、一般に深さが浅く、比較的直径が小さい。記録面ピットおよびエンボスメントを減少することにより、信号対雑音比およびエラーをはじめとする、記録面５６の電磁性能および信頼性が改善される。
【００２４】
一実施形態において、裏側３６は、磁気記録媒体３０の全長に沿って、信号対雑音比および／またはエラーの変化を減少させる役割を果たす。一例において、磁気記録テープ３０の全長に沿った任意の第１の位置で測定した第１のスカート信号対雑音比は、磁気記録媒体３０の全長に沿った任意の第２の位置で測定した第２のスカート信号対雑音比と約０．５ｄＢ未満異なる。一例において、磁気記録媒体３０の全長に沿った任意の第１の位置で測定した第１のスモールエラー率は、磁気記録媒体３０の全長に沿った任意の第２の位置で測定したスモールエラー率と約０．２５エラー／ｍ未満異なる。
【００２５】
裏側３６を形成する分散液は、１種類以上の湿潤剤を更に含んでいてもよい。有用な湿潤剤としては、レシチン、酢酸エムコール（ｅｍｃｏｌ  ａｃｅｔａｔｅ）、ホスホリル化ポリオキシアルキルポリオール、界面活性剤、変性ポリエステル樹脂といった分散剤等が挙げられる。
【００２６】
分散液を作成するのに用いる溶剤としては、メチルエチルケトン、トルエンおよびシクロヘキサノンおよびこれらのブレンド、同様に、例えば、キシレン、メチルイソブチルケトンおよびメチルアミルケトンをはじめとするその他溶剤、ならびにその他の好適な溶剤、または溶剤の組み合わせが挙げられる。一実施形態において、裏側３６に用いる溶剤は、単位重量当たり合計で約６０〜約８０パーセントのメチルエチルケトン、単位重量当たり約２０〜約３０パーセントのトルエン、および単位重量当たり約１〜約１０パーセントのシクロヘキサノンを含むブレンドである。具体例を挙げると、溶剤は、単位重量当たり約７５パーセントのメチルエチルケトン、単位重量当たり約２０パーセントのトルエン、および単位重量当たり約５のシクロヘキサノンを含む。
【００２７】
裏側３６の分散液処方は、活性剤または架橋剤を更に含む。一実施形態において、活性剤は、メチルエチルケトン（ＭＥＫ）中テトラメチロールプロパン（ＴＭＰ）付加物と、ブタンジオール付加物を含む化学処方を有する。裏側３６にその他の活性剤を用いることも考えられる。
【００２８】
製造プロセス
製造について、支持層３０の各成分を上述したやり方で組み合わせて、基材３２に適用されるコーティングを形成する。同様に、磁気記録層５２と裏側３６もそれぞれ混合して、磁気記録媒体３０に後に添加する各コーティング混合物を形成する。
【００２９】
一実施形態において、磁気記録媒体３０の特定の製造プロセスには、インライン部分と１つ以上のオフライン部分とが含まれている。インライン部分には、その他材料について基材３２のスプールまたは供給部からの巻き戻しが含まれる。基材３２の下側４０を裏側３６材料でコートし、裏側３６を、一般的に、従来のオーブンを用いて乾燥する。磁気側３４をまた基材３２に適用する。二重層磁気側３４については、支持層５０をまず、基材３２に直接適用し、磁気記録層５２を支持層５０の上にコートする。あるいは、基材３２の裏側３６の適用前に磁気側３４を基材３２に適用することができる。一実施形態において、ウェット・オン・ウェット、デュアルスロット、連続染色またはその他コーティングプロセスを用いて支持層５０、磁気層５２および裏側３６を基材３２または互いに適用する。単一層磁気側３４構造を用いる実施形態において、磁気記録層５２を基材３２に直接適用する。
【００３０】
コートした基材３２を磁気的に配向し、乾燥して、インラインカレンダ加工ステーションに進める。より具体的には、１つ以上の磁界に通すことにより、磁気記録媒体３０を配向させて、磁気記録層の金属粒子の磁気配向を略揃える。一例において、各磁界は、電気コイルおよび／または永久磁石により形成される。
【００３１】
一実施形態によれば、コンプライアント・オン・スチール（ＣＯＳ）と呼ばれるインラインカレンダ加工は、１つ以上のインラインニップステーションを用いる。それぞれにおいて、鋼またはその他略ノンコンプライアントなローラ接触部その他が、記録面５６に適用され、ゴム化またはその他略コンプライアントなロール接触部その他が基材３２の逆側の外側表面裏側３６に適用される。略ノンコンプライアントなロールは、基材３２の磁気コート側に所望の程度の平滑度を与えるために適用される。一実施形態において、カレンダ加工には更に、磁気記録媒体と接触するローラの加熱が含まれる。
【００３２】
あるいは、インラインカレンダ加工は「スチール・オン・スチール」（ＳＯＳ）であり、対向する両ロールが鋼である。このプロセスでは、それぞれ略ノンコンプライアントなロールを有する１つ以上のニップステーションを用いてもよい。インラインカレンダ加工後、コートした基材３２を曲げる。プロセスを、精密な単独機で行われるオフライン部分に進める。磁気記録媒体３０を巻戻してカレンダ加工する。オフラインカレンダ加工には、磁気記録媒体３０を、一連の略ノンコンプライアントなローラ、すなわち多数の鋼ローラに通過させることが含まれる。ただし鋼以外の材料を用いてもローラを形成してもよい。磁気記録媒体３０を２回目に巻く。
【００３３】
一実施形態において、磁気記録媒体３０をまたヒートソークプロセスに進める。ヒートソークプロセスは、磁気テープ媒体３０の完全な巻いたロールを５０°Ｆの環境に４８時間置いて、磁気記録媒体材料の硬化を進めて、磁気記録媒体３０内の残留応力を緩和させる。一例において、このヒートソークプロセス中、記録層５６のピッチングまたはエンボスメントが多く生じる。業界に公知の方法に従って、磁気記録媒体３０の巻いた処理済みロールを分割し、研磨し、欠陥試験を行った。
【００３４】
裏側表面の表面測定パラメータ
一実施形態において、裏側表面４２を分析して、複数の表面測定パラメータについての値を求める。より具体的には、アリゾナ州タクソンのビーコインスツルメンツ社（Ｖｅｅｃｏ  Ｉｎｓｔｒｕｍｅｎｔｓ，Ｉｎｃ．，Ｔｕｃｓｏｎ，Ａｒｉｚｏｎａ）製ワイコ（Ｗｙｋｏ）（登録商標）光干渉式表面粗さ計（Ｏｐｔｉｃａｌ  Ｐｒｏｆｉｅｒ）、または他の適切な装置を用いて裏側表面４２を分析して、表面測定パラメータを求める。より具体的には、本出願で用いた値は、ワイコ（Ｗｙｋｏ）（登録商標）光学干渉計（Ｏｐｔｉｃａｌ  Ｉｎｔｅｒｆｅｒｏｍｅｔｅｒ）を用いて測定した。一例において、分析した表面測定パラメータの少なくとも一部には、スキュー、平均山高さ、山から谷までの粗さ、プラトー比および尖度が含まれる。
【００３５】
スキュー（Ｒｓｋ）は、粗さ分布の第３のモーメントであり、評価している表面の平均面周囲の表面断面の非対称性を測定する。負のスキューは、谷が優勢であることを示し、正のスキューは山が優勢であることを示す。スキューは、負荷容量、多孔性およびその他特性を示す。負のスキューは、通常、良好な座面についての基準である。磁気記録媒体３０に関して、高い山の優占度を減少し、従って、ピットまたはエンボスメントの数および／またはサイズを減少することにより、正のスキューを減少するのが望ましい。しかしながら、少なくとも低レベルの正のスキューを維持して、磁気記録媒体の使用中の取扱いの問題を生じる、磁気記録媒体の過剰の摩擦力を減少するのも一般に望ましい。一実施形態において、磁気記録媒体３０のスキューは約０．５未満である。
【００３６】
平均山高さ（Ｒｐｍ）とは、磁気記録媒体３０の長さにわたって裏側表面４２の標準面の上に延在している山４２の高さの平均のことを指す。これに関して、平均山高さが低いことは、大きな山がほとんどなく、記録面５６に形成されるエンボスメントが少ないと解釈される。一実施形態において、磁気記録媒体３０の平均山高さは約２００ｎｍ未満である。
【００３７】
山から谷までの粗さ（Ｒｚ）は、評価領域における１０個の最大の山から谷までの分離の平均最大断面である。山から谷までの分離は、山の上部から近接する谷の下部までの距離を測定することにより求められる。山から谷までの粗さは、磁気記録媒体３０のような、高い山または深い谷の存在が顕著な場合、アクセスの制限された表面での表面テクスチャを評価するのに有用である。山から谷までの粗さが低いことは、一般により平滑な表面を示している。磁気記録媒体３０により画定される山６４は一般に従来技術の山より小さいため、磁気記録媒体３０は一般に磁気記録媒体３０の山から谷までの粗さが減少する。一実施形態において、磁気記録媒体３０の山から谷までの粗さは約３２５ｎｍ未満、好ましくは３００ｎｍ未満である。
【００３８】
プラトー比（Ｒｐｍ／Ｒｚ）とは、表面の山における上昇度のことを指し、平均山高さおよび山から谷までの粗さに基づいている。従って、山６４がスパイク状の外観であることを示す高プラトー比に対して、低いプラトー比は、一般に山６４がより丸い、すなわちプラトー状であるということを示している。一実施形態において、磁気記録媒体３０のプラトー比は比較的低い。一例において、磁気記録媒体３０のプラトー比は０．６５未満である。
【００３９】
尖度（Ｒｋｕ）は、裏側表面４２の平均線の上下のスパイク分布の尺度であり、一般に表面のランダム性を示す。特に、尖度は、測定表面の粗さ分布の第４の派生物である。通常、比較的尖った表面については、尖度は、３を超え、波打った表面については、尖度は３未満、完全にランダムな表面については、一般に尖度は３に等しい。例えば、一例において、一般に真のガウス表面の尖度は３である。このように、従来技術の磁気記録媒体の二峰性表面ではなく、ガウス表面に近い表面粗さを有するのが望ましい。一実施形態において、磁気記録媒体３０の尖度は約４．０未満またはこれに等しく、より好ましくは約３．７未満またはこれに等しい。
【００４０】
本発明の実施形態による磁気記録媒体３０は、比較的均一なカーボンブラック粒子から形成された裏側を提供する。比較的均一なカーボンブラック粒子を用いると、よりランダムな表面断面を与え、従来技術に一般的に見られる裏側表面よりも高さの低い表面に山が形成される。更に、裏側表面に形成された大きな山の数が多いと、第１の曲げ部の記録面と、近接または第２の曲げ部の裏側との間に広い表面積の界面を与える。このやり方で、曲げた磁気記録媒体の圧力は、記録面により均一に分配され、ピットまたはエンボスメントの数および／または優占度が減少する。従って、ピットまたはエンボスメントの数および／または優占度を減少することにより、その他の磁気記録媒体に比べて、スカート信号対雑音比のような信号対雑音比が増大し、スモールエラーのようなエラーが減少する（例えば、以下の実験結果を参照のこと）。同様に、一実施形態において、スカート信号対雑音比およびスモールエラーの変化もまた、磁気記録媒体の全長に沿って制限される。
【００４１】
実施形態を説明するために特定の実施形態について説明してきたが、当業者であれば、同じ目的を達成するための様々な変形および／または等価実装例は、本発明の範囲から逸脱することなく、説明された特定の実施形態の代替とすることができることが分かるであろう。化学、機械、電気機械、電気およびコンピュータの当業者であれば、本発明を様々な実施形態で行えることが容易に理解されるであろう。本出願では、本明細書に記載した実施形態の応用例や変形例も含むことを意図している。従って、本発明は、特許請求の範囲およびこの等価物によってのみ限定されるものとする。
【実施例】
【００４２】
以下の表に、ワイコ（Ｗｙｋｏ）（登録商標）光学干渉計（Ｏｐｔｉｃａｌ  Ｉｎｔｅｒｆｅｒｏｍｅｔｅｒ）を用いて測定した様々な磁気記録媒体の表面測定パラメータを挙げる。表１によれば、実施例１および２では、スキュー、平均山高さ、山から谷までの粗さ、プラトー比および尖度が比較例Ｃ１〜Ｃ４よりも減少した。表面測定値の減少により、テープの近接層に形成されたピットまたはエンボスメントの数および／またはレベルが減少するため、磁気記録媒体のエラーが減少し、信号対雑音比が増加する。
【００４３】
表１
2006331625.tif 000003
【００４４】
実施例１および２
表１の実施例１および２は、ＰＥＮ基材の上面にコートされた磁気側を含む磁気記録テープである。裏側は、ＰＥＮ基材の下面に積層されており、下面は上面の逆側である。各例の裏側は、二酸化チタンフィラー粒子、アルミナ摩耗粒子、顔料用分散剤、硬質バインダー、軟質バインダーおよび活性剤を含んでいる。一実施形態において、これらの成分は、裏側の単位重量当たり約６０パーセントから約７０パーセントを形成する。より具体的には、実施例１の裏側は、裏側分散液の重量に基づいて、約１０．６パーセントの二酸化チタンフィラー粒子、約２．２パーセントのアルミナ摩耗粒子、約２．０パーセントの顔料用分散剤、約２２．２パーセントの硬質バインダー、約１４．８パーセントの軟質バインダーおよび約１５．２パーセントの活性剤を含む。実施例２の裏側は、裏側分散液の重量に基づいて、約１１．２パーセントの二酸化チタンフィラー粒子、約２．３パーセントのアルミナ摩耗粒子、約２．１パーセントの顔料用分散剤、約２２．５パーセントの硬質バインダー、約１４．９パーセントの軟質バインダーおよび約１０．２パーセントの活性剤を含む。
【００４５】
実施例１および２の裏側は、単位重量当たり約７５パーセントのメチルエチルケトン、単位重量当たり約２０パーセントのトルエン、および単位重量当たり約５のシクロヘキサノンを含む溶剤で形成される。
【００４６】
実施例１において、裏側はまた、単位重量当たり約８．３パーセントの一次サイズが約１５ｎｍの導電性カーボンブラックおよび単位重量当たり約２４．７パーセントの一次サイズが約２４ｎｍの導電性カーボンも含む。実施例２において、裏側は、３６．８パーセントの一次サイズ約２４ｎｍの導電性カーボンブラックを含む。従って、実施例１および２は、一般にカーボンブラックテクスチャード粒子を含まない、同様のサイズのカーボンブラック粒子の例証の磁気記録媒体である。図示した通り、同様のサイズのカーボンブラック粒子は、２つ以上のサイズのカーボンブラック粒子から形成されていても（実施例１のように）、単一のサイズのカーボンブラック粒子から形成されていても（実施例２のように）よい。しかしながら、いずれの場合も、カーボンブラック粒子のサイズは全て比較的同一または均一である。
【００４７】
比較例Ｃ１
比較例Ｃ１の磁気記録テープは、ＰＥＮ基材の上面にコートされた磁気側を含む。裏側は、ＰＥＮ基材の下面に積層されている。比較例Ｃ１の裏側は、実施例１および２に関して記載したのと同量の二酸化チタンフィラー粒子、アルミナ摩耗粒子、顔料用分散剤、硬質バインダー、軟質バインダーおよび活性剤から形成される。より具体的には、比較例Ｃ１の裏側は、裏側分散液の重量に基づいて、約１１．１パーセントの二酸化チタンフィラー粒子、約２．２パーセントのアルミナ摩耗粒子、約２．１パーセントの顔料用分散剤、約２２．５パーセントの硬質バインダー、約１４．９パーセントの軟質バインダーおよび約１０．２パーセントの活性剤を含む。
【００４８】
比較例Ｃ１は更に、単位重量当たり約３６．７パーセントの一次サイズが約２４ｎｍの導電性カーボンブラック粒子および単位重量当たり約０．２パーセントの一次サイズが約７００ｎｍのシリカテクスチャー粒子を含む。従って、シリカテクスチャー粒子を用いると、得られる磁気テープ媒体に形成される山の高さが高くなり、表１に示される通り、一般に実施例１および２に比べて表面パラメータ測定値の増大につながる。
【００４９】
比較例Ｃ２〜Ｃ４
比較例Ｃ２〜Ｃ４の磁気記録テープは、ＰＥＮ基材の上面に積層された磁気側を含む。裏側は、ＰＥＮ基材の下面にコートされている。比較例Ｃ２〜Ｃ４の裏側は、実施例１および２に関して記載したのと同量の二酸化チタンフィラー粒子、アルミナ摩耗粒子、顔料用分散剤、硬質バインダー、軟質バインダーおよび活性剤からそれぞれ形成される。より具体的には、比較例Ｃ２の裏側は、裏側分散液の重量に基づいて、約１１．０パーセントの二酸化チタンフィラー粒子、約２．３パーセントのアルミナ摩耗粒子、約２．１パーセントの顔料用分散剤、約２２．５パーセントの硬質バインダー、約１４．９パーセントの軟質バインダーおよび約１０．２パーセントの活性剤を含む。
【００５０】
比較例Ｃ２は更に、単位重量当たり約３６パーセントの一次サイズが約２４ｎｍの導電性カーボンブラック粒子および単位重量当たり約１．０パーセントの一次サイズが約２７０ｎｍのカーボンブラックテクスチャー粒子を含む。従って、カーボンブラックテクスチャー粒子を用いると、得られる磁気テープ媒体の山の高さおよびその他表面測定パラメータが増大し、一般により高い率およびより顕著なエンボスメントにつながる。
【００５１】
比較例Ｃ３およびＣ４を、比較例Ｃ３およびＣ４が、裏側成分の総重量に対して単位重量当たり約３パーセントおよび約６パーセントの一次サイズが約２７０ｎｍのカーボンブラックテクスチャー粒子をそれぞれ含む以外は、比較例Ｃ２と同様に形成する。従って、比較例Ｃ３およびＣ４では、一般に比較例Ｃ２に比べて山の数が更に増える。
【００５２】
スモールエラーおよびスカート信号対雑音比
図４および５は、比較例Ｃ４の磁気記録テープに対する実施例１の磁気記録テープの更なる利点を示すグラフである。特に、図４は、磁気記録テープの長さに沿って生じるスモールエラーを示している。「スモールエラー」とは、ある領域に記憶された信号のレベルがその領域に記録された実際の信号よりかなり低い磁気記録媒体の領域のことを指す。このように、スモールエラーとは、本質的に、磁気記録媒体の欠陥のことを指す。スモールエラーとは、通常、磁気記録媒体の基本的な書き込み周波数で３ビット以下の長さのエラーのことを指す。
【００５３】
従って、図４の水平軸は、磁気記録テープに沿った９０００ｍまでの長手位置を示し、垂直軸は１メートル当たりに検出されたエラーの数を示す。図示した通り、スモールエラーの数は、比較例Ｃ４に比べて、実施例１で試験した磁気記録テープに沿った各長手位置ではかなり少ない。より具体的には、実施例１の磁気記録テープは、磁気記録テープの実質的に全長に沿ったスモールエラー率が、約０．５エラー／ｍ未満である。スモールエラーの発生を減少させるのが望ましいため、実施例１と同様のやり方で形成された磁気記録媒体は、比較例Ｃ４と同様に形成された磁気記録媒体よりも信頼性があると考えられる。
【００５４】
同様に、図５は、試験した磁気記録テープの長さに沿って生じるスカート信号対雑音比を示している。スカート信号対雑音比（ＳｋＳＮＲ）は、磁気記録媒体の基本書き込み周波数に近い周波数で雑音源を観察するときの変調雑音の尺度である。スカート信号対雑音比は、通常、山の信号出力と、磁気記録媒体の基本書き込み周波数１０２メガヘルツ内の積算雑音電力を比較することにより測定される。スカート信号対雑音比を測定する１つの例示的な方法が、ＥＣＭＡ国際規格（Ｉｎｔｅｒｎａｔｉｏｎａｌ  Ｓｔａｎｄａｒｄ）３１９に記載されている。
【００５５】
従って、水平軸は、磁気記録テープに沿った９０００ｍまでの長手位置を示し、垂直軸は磁気記録テープに沿った対応位置で測定されたスカート信号対雑音比を示す。図示する通り、実施例１の磁気記録テープのスカート信号対雑音比は、磁気記録テープに沿った略全ての位置で、比較例Ｃ４の磁気記録テープに沿ったスカート信号対雑音比に比べて一定して高い。特に、実施例１の磁気記録テープは、磁気記録テープの実質的に全長に沿って、約０．２相対ｄＢを超えるスカート信号対雑音比を示す。意外なことに、実施例１のスカート信号対雑音比は、曲げたテープの中心近傍で（すなわち、磁気記録テープの９０００ｍ末端に向かって）磁気テープが記憶すると、実際に改善される。スカート信号対雑音比が高いと信号がより強いことを示すため、実施例１の磁気記録テープは、比較例Ｃ４の磁気記録テープよりも一定して強い信号を与える。
【図面の簡単な説明】
【００５６】
【図１】従来技術の曲げられた磁気記録媒体の一部の概略側面図である。
【図２】磁気記録媒体の一実施形態の概略断面図である。
【図３】曲げられた磁気記録媒体の一実施形態の一部の概略側面図である。
【図４】１メートル当たりの実験のスモールエラー結果対様々な磁気記録媒体の長さに沿った長手位置を示すグラフである。
【図５】実験のスカート信号対雑音比結果対様々な磁気記録媒体の長さに沿った長手位置を示すグラフである。
【符号の説明】
【００５７】
１０  磁気記録テープ
１２  第１の曲げ部
１４  第２の曲げ部
１６  記録面
１８  裏側表面
２０  山
２２  谷
３０  磁気記録媒体
３２  基材
３４  磁気側
３６  裏側
３８  上面
４０  下面
４２  裏側表面
５０  支持層
５２  磁気記録層
５４  上面
５６  記録面
６０  第１の曲げ部
６２  第２の曲げ部
６４  山
６６  谷
【図１】
2006331625.tif 000004
【図２】
2006331625.tif 000005
【図３】
2006331625.tif 000006
【図４】
2006331625.tif 000007
【図５】
2006331625.tif 000008
【外国語明細書】
2006331625.tif 000009
2006331625.tif 000010
2006331625.tif 000011
2006331625.tif 000012
2006331625.tif 000013
2006331625.tif 000014
2006331625.tif 000015
2006331625.tif 000016
2006331625.tif 000017
2006331625.tif 000018
2006331625.tif 000019
2006331625.tif 000020
2006331625.tif 000021
2006331625.tif 000022
2006331625.tif 000023
2006331625.tif 000024
2006331625.tif 000025
2006331625.tif 000026
2006331625.tif 000027
2006331625.tif 000028
2006331625.tif 000029
2006331625.tif 000030
2006331625.tif 000031
2006331625.tif 000032
2006331625.tif 000033
2006331625.tif 000034